분쇄 와 분급 공정 을 거쳐 20 - 150 μ m 의 입 도 분포 를 가지 고 1 μ m 의 두께 를 가지 는 유리 플레이크 를 기제 로 사용 하 고 , 피부 에 대한 안정 성 을 높이 기 위하 여 유리 플레이크 위 에 실리카 층 을 코팅 하 였으며 , 그 위 에 30 - 80 nm 범위 의 다양 한 두께 로 산화 티탄 ( TiO 2 ) 을 코팅 하 였 다 . 하 기 표 1 은 실시 예 1 에서 제조 된 분말 의 단면도 이 고 , 도 2 는 실시 예 1 에서 제조 된 분말 의 전자 현미경 사진 이 다 .